(57)【要約】【課題】硬化物の靭性、硬化時の反応性、硬化物の耐吸湿性に優れ、かつ常温時の反りも抑制できる半導体封止用液状樹脂組成物とそれを用いた半導体装置を提供する。【解決手段】主剤として常温で液状のエポキシ樹脂およびエピスルフィド樹脂、硬化剤として次式（I）【化１】2013107993.tif 000008（式中、Ｒ1は水素原子または置換基を有していてもよい炭化水素基を示す。）で表されるジアミン硬化剤およびフェノール硬化剤、および無機充填剤を含有することを特徴としている。【選択図】なし【特許請求の範囲】
【請求項１】
主剤として常温で液状のエポキシ樹脂およびエピスルフィド樹脂、硬化剤として次式（I）
【化１】
2013107993.tif 000007
（式中、Ｒ1は水素原子または置換基を有していてもよい炭化水素基を示す。）で表されるジアミン硬化剤およびフェノール硬化剤、および無機充填剤を含有することを特徴とする半導体封止用液状樹脂組成物。
【請求項２】
前記式（I）で表わされるジアミン硬化剤を前記硬化剤の全量に対して３０〜７０質量％含有することを特徴とする請求項１に記載の半導体封止用液状樹脂組成物。
【請求項３】
前記フェノール硬化剤を前記硬化剤の全量に対して３０〜７０質量％含有することを特徴とする請求項１または２に記載の半導体封止用液状樹脂組成物。
【請求項４】
前記フェノール硬化剤は、アリル化フェノールノボラック樹脂であることを特徴とする請求項１から３のいずれか一項に記載の半導体封止用液状樹脂組成物。
【請求項５】
前記エピスルフィド樹脂を前記主剤の全量に対して２０〜７０質量％含有することを特徴とする請求項１から４のいずれか一項に記載の半導体封止用液状樹脂組成物。
【請求項６】
前記常温で液状のエポキシ樹脂として、Ｎ，Ｎ−ビス（２，３−エポキシプロピル）−４−（２，３−エポキシプロポキシ）アニリンを含有することを特徴とする請求項１から５のいずれか一項に記載の半導体封止用液状樹脂組成物。
【請求項７】
請求項１から６のいずれか一項に記載の半導体封止用液状樹脂組成物の硬化物により半導体素子が封止されていることを特徴とする半導体装置。
【発明の詳細な説明】
【技術分野】
【０００１】
本発明は、半導体封止用液状樹脂組成物とそれを用いた半導体装置に関する。
【背景技術】
【０００２】
近年、樹脂封止型半導体装置は、高密度化、高集積化、および動作の高速化の傾向にあり、パッケージ形態はピン挿入型から表面実装型に移行するとともに小型、薄型化が積極的に行われてきた。
【０００３】
しかし樹脂封止型半導体装置は、半導体素子のサイズに比べてパッケージの外形がかなり大きく、高密度実装の観点からは非効率である。そのため、従来型のパッケージよりもさらに小型化、薄型化できる半導体素子のパッケージが要求されている。
【０００４】
そこで最近では、パッケージ用基板に半導体素子を搭載する方法として、実装効率のほか電気特性、多ピン化対応に優れるフリップチップ実装の採用が増えている。
【０００５】
フリップチップ実装では、半導体素子の外部接続用パッドにバンプ電極を直接形成し、このバンプ電極を用いて回路基板にフェースダウンで接続、搭載する。そして半導体素子と回路基板との隙間には封止材料としてアンダーフィルが充填される。
【０００６】
アンダーフィルは、バンプを保護し、半導体素子と回路基板との熱膨張率の差異により発生するはんだ接合部の応力を緩和し、耐湿性、気密性を確保するなどの機能を有している。
【０００７】
フリップチップ実装に用いられる封止材料としては、常温で液状のエポキシ樹脂を主剤とし、これに硬化剤、無機充填剤などを配合した液状のエポキシ樹脂組成物が代表的なものとして用いられている（特許文献１、２）。
【０００８】
従来、このようなフリップチップ型のパッケージは、リフロー時にクラックが発生し、あるいは半導体素子／封止材料または回路基板／封止材料の接着界面の剥離が発生する場合があった。
【０００９】
特に、近年における鉛フリーはんだへの代替により、溶融温度が鉛含有のはんだよりも高くなることから、リフロー温度も高くなり、クラックなどの問題がさらに顕在化してきている。
【００１０】
このクラックなどの問題点に対処する手段の一つとして、封止材料の高靭性化による補強が考えられる。従来、一般にエポキシ樹脂の硬化物の靭性を向上するための手段として、分子量４００〜１０００の長鎖の構造を有するエポキシ樹脂を用いることなどが検討されてきた。
【先行技術文献】
【特許文献】
【００１１】
【特許文献１】特開２００９−１４９８２０号公報
【特許文献２】特開２００７−０９１８４９号公報
【発明の概要】
【発明が解決しようとする課題】
【００１２】
しかしながら、この長鎖の構造を有するエポキシ樹脂は反応性が低く、不均一な硬化を誘発する傾向があり、極端な場合には、未反応のエポキシ樹脂が分離してしまう。そしてこのような不均一な硬化部分を起点として、クラックや接着界面の剥離が引き起こされる。
【００１３】
本発明者らはこのような点の改善を試みてきたが、これまでの検討によれば、エポキシ樹脂の靭性、反応性の向上に１，３−ビス（３−アミノフェノキシ）−５−（２−フェニルエチニル）ベンゼンなどの特定のジアミン硬化剤が有効であることが分かっている。
【００１４】
しかしながら、この特定のジアミン硬化剤を用いると、その硬化物は一般のエポキシ樹脂硬化物と比べて耐吸湿性に劣り、リフローへの悪影響が懸念される。
【００１５】
この耐吸湿性は、主剤としてエポキシ樹脂と共にエピスルフィド樹脂を用いることで改善することができるが、硬化収縮に起因する常温時の反りが悪化してしまう。
【００１６】
本発明は、以上の通りの事情に鑑みてなされたものであり、硬化物の靭性、硬化時の反応性、硬化物の耐吸湿性に優れ、かつ常温時の反りも抑制できる半導体封止用液状樹脂組成物とそれを用いた半導体装置を提供することを課題としている。
【課題を解決するための手段】
【００１７】
上記の課題を解決するために、本発明の半導体封止用液状樹脂組成物は、主剤として常温で液状のエポキシ樹脂およびエピスルフィド樹脂、硬化剤として次式（I）
【化１】
2013107993.tif 000002
（式中、Ｒ1は水素原子または置換基を有していてもよい炭化水素基を示す。）で表されるジアミン硬化剤およびフェノール硬化剤、および無機充填剤を含有することを特徴としている。
【００１８】
この半導体封止用液状樹脂組成物において、式（I）で表わされるジアミン硬化剤を前記硬化剤の全量に対して３０〜７０質量％含有することが好ましい。
【００１９】
この半導体封止用液状樹脂組成物において、フェノール硬化剤を硬化剤の全量に対して３０〜７０質量％含有することが好ましい。
【００２０】
この半導体封止用液状樹脂組成物において、フェノール硬化剤は、アリル化フェノールノボラック樹脂であることが好ましい。
【００２１】
この半導体封止用液状樹脂組成物において、エピスルフィド樹脂を主剤の全量に対して２０〜７０質量％含有することが好ましい。
【００２２】
この半導体封止用液状樹脂組成物において、常温で液状のエポキシ樹脂として、Ｎ，Ｎ−ビス（２，３−エポキシプロピル）−４−（２，３−エポキシプロポキシ）アニリンを含有することが好ましい。
【００２３】
本発明の半導体装置は、上記の半導体封止用液状樹脂組成物の硬化物により半導体素子が封止されていることを特徴としている。
【発明の効果】
【００２４】
本発明の半導体封止用液状樹脂組成物および半導体装置によれば、硬化物の靭性、硬化時の反応性、硬化物の耐吸湿性に優れ、かつ常温時の反りも抑制できる。
【発明を実施するための形態】
【００２５】
以下に、本発明について詳細に説明する。
【００２６】
本発明の半導体封止用液状樹脂組成物は、主剤として常温で液状のエポキシ樹脂を含有する。
なお、本明細書において「常温で液状」とは、大気圧下での５〜２８℃の温度範囲、特に室温１８℃前後において液状であることを意味する。
【００２７】
常温で液状のエポキシ樹脂としては、１分子内にエポキシ基を２個以上有するものであれば、その分子量、分子構造は特に限定されず各種のものを用いることができる。
【００２８】
具体的には、例えば、グリシジルエーテル型、グリシジルアミン型、グリシジルエステル型、オレフィン酸化型（脂環式）などの各種の液状のエポキシ樹脂を用いることができる。
【００２９】
さらに具体的には、例えば、ビスフェノールＡ型エポキシ樹脂、ビスフェノールＦ型エポキシ樹脂などのビスフェノール型エポキシ樹脂、水添ビスフェノールＡ型エポキシ樹脂、水添ビスフェノールＦ型エポキシ樹脂などの水添ビスフェノール型エポキシ樹脂、ビフェニル型エポキシ樹脂、ナフタレン環含有エポキシ樹脂、脂環式エポキシ樹脂、ジシクロペンタジエン型エポキシ樹脂、フェノールノボラック型エポキシ樹脂、クレゾールノボラック型エポキシ樹脂、トリフェニルメタン型エポキシ樹脂、脂肪族系エポキシ樹脂、トリグリシジルイソシアヌレートなどを用いることができる。これらは１種単独で用いてもよく、２種以上を併用してもよい。
【００３０】
これらの中でも、粘度と硬化物の物性向上を考慮すると、常温で液状のエポキシ樹脂としてビスフェノール型エポキシ樹脂、水添ビスフェノール型エポキシ樹脂が好ましく、これらのエポキシ当量は１５０〜２００が好ましい。
【００３１】
また、常温で液状のエポキシ樹脂として、次式（II）で表わされるＮ，Ｎ−ビス（２，３−エポキシプロピル）−４−（２，３−エポキシプロポキシ）アニリンが好ましい。
【００３２】
【化２】
2013107993.tif 000003
【００３３】
Ｎ，Ｎ−ビス（２，３−エポキシプロピル）−４−（２，３−エポキシプロポキシ）アニリンを上記式（I）で表される硬化剤と併用することで、硬化物に靭性を付与しつつ硬化時の反応性をより高めることができる。
【００３４】
Ｎ，Ｎ−ビス（２，３−エポキシプロピル）−４−（２，３−エポキシプロポキシ）アニリンの含有量は、主剤の全量に対して１０質量％以上が好ましく、１０〜４０質量％がより好ましい。この範囲内にすると、硬化物に靭性を付与しつつ硬化時の反応性を特に高めることができる。
【００３５】
本発明の半導体封止用液状樹脂組成物は、主剤としてエピスルフィド樹脂を含有する。主剤として常温で液状のエポキシ樹脂と共にエピスルフィド樹脂を用いることで、靭性および反応性を維持しつつ耐吸湿性を高めることができる。
【００３６】
エピスルフィド樹脂としては、１分子内に２個以上のエピスルフィド基を有するものであれば特に限定されないが、本発明の半導体封止用液状樹脂組成物が液状であることなどを考慮すると、中でも常温で液状のエピスルフィド樹脂が好ましい。
【００３７】
また、エポキシ樹脂を原料としてエポキシ基の酸素原子の全部または一部を硫黄原子に置換して製造したエピスルフィド樹脂の場合には、１分子内に１個以上のエピスルフィド基を有しておりエポキシ基が残存しているものを含有していてもよい。
【００３８】
エピスルフィド樹脂としては、例えば、ビスフェノールＡ型エピスルフィド樹脂、ビスフェノールＦ型エピスルフィド樹脂などのビスフェノール型エピスルフィド樹脂、水素添加ビスフェノール型エピスルフィド樹脂、クレゾールノボラック型エピスルフィド樹脂、脂肪族型エピスルフィド樹脂、ビフェニル型エピスルフィド樹脂、ジシクロペンタジエン型エピスルフィド樹脂、ナフタレン型エピスルフィド樹脂などを用いることができる。これらは１種単独で用いてもよく、２種以上を併用してもよい。中でも、常温で液状のビスフェノール型エピスルフィド樹脂や水素添加ビスフェノール型エピスルフィド樹脂が好ましい。
【００３９】
本発明の半導体封止用液状樹脂組成物におけるエピスルフィド樹脂の含有量は、主剤の全量に対して２０〜７０質量％が好ましく、２０〜５０質量％がより好ましい。この範囲内にすると、靭性および反応性とのバランスを維持しつつ耐吸湿性を特に向上させることができる。
【００４０】
本発明の半導体封止用液状樹脂組成物において、主剤には、常温で液状のエポキシ樹脂およびエピスルフィド樹脂との混合物全体として常温で液状となれば、常温で固体のエポキシ樹脂を配合してもよい。
【００４１】
本発明の半導体封止用液状樹脂組成物は、硬化剤として上記式（I）で表されるジアミン硬化剤を含有する。式（I）で表されるジアミン硬化剤を用いることで、靭性および反応性を共に向上させることができる。反応性の向上は、均一な硬化を促進する。
【００４２】
式（I）において、Ｒ1は水素原子または置換基を有していてもよい炭化水素基を示す。炭化水素基は、好ましくは炭素数１〜２０、より好ましくは炭素数４〜１０、さらに好ましくは炭素数７〜１０である。具体的には、フェニルエチニル基などのアリールアルキニル基の他、芳香族炭化水素基、不飽和脂肪族炭化水素基、脂環式炭化水素基、飽和脂肪族炭化水素基、およびこれらを組み合わせたものなどが挙げられる。
【００４３】
中でも、靭性および反応性の向上を考慮すると、式（I）で表されるジアミン硬化剤として、１，３−ビス（３−アミノフェノキシ）−５−（２−フェニルエチニル）ベンゼンおよび１，３−ビス（４−アミノフェノキシ）−５−（２−フェニルエチニル）ベンゼンから選ばれる少なくとも１種が好ましい。
【００４４】
本発明の半導体封止用液状樹脂組成物における式（I）で表されるジアミン硬化剤の含有量は、硬化剤の全量に対して３０〜７０質量％が好ましい。この範囲内にすると、硬化物の靭性および硬化時の反応性を特に高めることができる。
【００４５】
本発明の半導体封止用液状樹脂組成物は、硬化剤としてフェノール硬化剤を含有する。主剤としてエポキシ樹脂と共にエピスルフィド樹脂を用いると耐吸湿性を改善できるが、硬化収縮に起因する常温時の反りが悪化してしまう。しかし硬化剤としてフェノール硬化剤を配合することで、硬化収縮率を低減でき、その結果として常温の反りが向上する。
【００４６】
フェノール硬化剤としては、硬化収縮率の低減や低粘度化などを考慮すると、アリル基を少なくとも１個持つ常温で液状のフェノール硬化剤が好ましい。このようなフェノール硬化剤としては、次式（III）で表わされるアリル化フェノールノボラック樹脂が好ましい。
【００４７】
【化３】
2013107993.tif 000004
（式中、Ｒ2〜Ｒ6はそれぞれ独立に水素原子またはアリル基を示し、ｎは０〜３の整数を示す。）
【００４８】
本発明の半導体封止用液状樹脂組成物におけるフェノール硬化剤の含有量は、硬化剤の全量に対して３０〜７０質量％が好ましい。この範囲内にすると、硬化収縮率を特に低減し、常温の反りを向上させることができる。
【００４９】
本発明の半導体封止用液状樹脂組成物には、本発明の効果を損なわない範囲内において、上記のジアミン硬化剤およびフェノール硬化剤とともに、他の硬化剤を用いることもできる。このような他の硬化剤としては、特に限定されないが、例えば、芳香族アミン類、アミンアダクトなどの変性ポリアミン、酸無水物系硬化剤などを用いることができる。
【００５０】
本発明の半導体封止用液状樹脂組成物における硬化剤の含有量は、硬化剤の活性水素と、主剤に配合されるエポキシ樹脂のエポキシ基当量およびエピスルフィド樹脂のエピスルフィド基当量の合計との当量比（[活性水素当量]／[エピスルフィド基当量＋エポキシ基当量]）が０．５〜１．５となる量が好ましく、当量比が０．６〜１．４となる量がより好ましい。当量比がこの範囲内であると、硬化不足や耐熱性の低下を抑制し、硬化物の吸湿量の増加も抑制することができる。
【００５１】
本発明の半導体封止用液状樹脂組成物は、無機充填剤を含有する。無機充填剤としては、特に限定されないが、例えば、球状シリカ、溶融シリカ、結晶シリカ、微粉シリカ、アルミナ、窒化珪素、マグネシアなどを用いることができる。これらは１種単独で用いてもよく、２種以上を併用して用いてもよい。
【００５２】
これらの中でも、低粘度化と流動特性の向上などの点を考慮すると、球状シリカが好ましい。
【００５３】
球状シリカの平均粒径は、０．２〜３０μｍが好ましく、０．２〜５μｍがより好ましい。なお、平均粒径はレーザー回折・散乱法などにより測定することができる。
【００５４】
本発明の半導体封止用液状樹脂組成物における無機充填剤の含有量は、半導体封止用液状樹脂組成物の全量に対して２５〜７５質量％が好ましい。この範囲内にすると、熱膨張による半導体装置の信頼性低下を抑制でき、粘度増加による半導体素子と基材との間への充填性の低下も抑制できる。
【００５５】
本発明の半導体封止用液状樹脂組成物には、本発明の効果を損なわない範囲内において、さらに他の添加剤を配合することができる。このような添加剤としては、例えば、硬化促進剤、着色剤、消泡剤などが挙げられる。
【００５６】
本発明の半導体封止用液状樹脂組成物は、例えば、次の手順で製造することができる。主剤、硬化剤、およびその他の添加剤を同時にまたは別々に配合し、必要に応じて加熱処理や冷却処理を行いながら、撹拌、溶解、混合、分散を行う。次に、この混合物に無機充填剤を加え、必要に応じて加熱処理や冷却処理を行いながら、再度、撹拌、混合、分散を行うことにより、本発明の半導体封止用液状樹脂組成物を得ることができる。この撹拌、溶解、混合、分散には、ディスパー、プラネタリーミキサー、ボールミル、３本ロールなどを組み合わせて用いることができる。
【００５７】
本発明の半導体装置は、上記の半導体封止用液状樹脂組成物の硬化物により半導体素子が封止される。
【００５８】
本発明の半導体装置におけるパッケージ形態としては、フリップチップ接続やワイヤーボンド接続の各種のエリア実装型のパッケージ、例えば、ＢＧＡ（Ball Grid Array）、ＣＳＰ（Chip Size Package）、ＭＣＰ（Multi Chip Package）などが挙げられる。
【００５９】
また、これらの半導体装置は、実装基板上に素子が２個以上重なった形で搭載されたスタックド（積層）型パッケージであっても、２個以上の半導体素子を一度に半導体封止用液状樹脂組成物で封止した一括モールド型パッケージであってもよい。
【００６０】
本発明の半導体封止用液状樹脂組成物は、これらのパッケージのアンダーフィル、オーバーモールドなどに用いることができる。
【００６１】
例えば、半導体素子と、回路形成されたＦＲグレードやセラミック基板などの回路基板（インターポーザ）との間を半導体封止用液状樹脂組成物により封止することができる。
【００６２】
例えば、回路基板の上面部のパッド電極にバンプを介してベアチップの半導体素子を接続する。例えば、はんだバンプを有する表面実装用ＩＣチップなどの半導体素子と回路基板とのはんだバンプ接合を、遠赤外線を用いたリフロー装置などで行う。
【００６３】
次にバンプ間の隙間に半導体封止用液状樹脂組成物を塗布、充填する。例えば、ディスペンサからの吐出によるポッティング封止などにより塗布、充填することができる。
【００６４】
そして、充填終了後、熱風循環乾燥機やトンネル炉などにより、この充填した半導体封止用液状樹脂組成物を加熱硬化させて、半導体素子と回路基板とを接着し、かつ、これらの隙間を封止する。これによりフリップチップ実装による半導体装置を製造することができる。
【００６５】
あるいは、半導体封止用液状樹脂組成物を回路基板へ先に塗布しておき、その後に半導体素子を搭載する方法であってもよい。
【００６６】
半導体封止用液状樹脂組成物の加熱硬化の条件は、特に限定されるものではなく半導体封止用液状樹脂組成物の配合組成などに応じて適宜に変更すればよいが、例えば、１２０〜１７０℃、０．５〜５時間とすることができる。
【実施例】
【００６７】
以下に、実施例により本発明をさらに詳しく説明するが、本発明はこれらの実施例に何ら限定されるものではない。なお、表１および表２に示す配合量は質量部を表す。
【００６８】
表１および表２に示す配合成分として、以下のものを用いた。
１．主剤
(常温で液状のエポキシ樹脂)
・ビスフェノールＡ型エポキシ樹脂、ジャパンエポキシレジン（株）製「エピコート８２８」
・アミノグリシジルエーテル、Ｎ，Ｎ−ビス（２，３−エポキシプロピル）−４−（２，３−エポキシプロポキシ）アニリン、ジャパンエポキシレジン（株）製「ＥＰ−６３０」
(エピスルフィド樹脂)
・水添ビスフェノールＡ型エピスルフィド樹脂、ジャパンエポキシレジン（株）製「ＹＬ７００７」
２．硬化剤
(フェノール硬化剤)
・アリル化フェノールノボラック樹脂、明和化成工業（株）製「ＭＥＨ８０００−４Ｌ」、活性水素当量１４１
(ジアミン硬化剤１)
ジアミノジフェニルメタン、保土谷化学工業（株）製「ＤＤＭ」
(ジアミン硬化剤２)
１，３−ビス（３−アミノフェノキシ）−５−（２−フェニルエチニル）ベンゼン、略称ＰＥＭＰＢ、セイカ（株）製
(ジアミン硬化剤３)
１，３−ビス（４−アミノフェノキシ）−５−（２−フェニルエチニル）ベンゼン、略称ＰＥＰＰＢ、セイカ（株）製
３．無機充填剤
球状シリカ、（株）アドマテックス製「ＳＯ−Ｃ１」、平均粒径０．３μｍ
【００６９】
表１および表２に示す配合量で各成分を配合し、主剤と、硬化剤と、無機充填剤とを常法に従って撹拌、溶解、混合、分散することにより半導体封止用液状樹脂組成物を調製した。
【００７０】
このようにして調製した実施例および比較例の半導体封止用液状樹脂組成物について次の評価を行った。
【００７１】
[靭性]
半導体封止用液状樹脂組成物をガラス板で挟み込み、硬化させた後、長さ５８ｍｍ、厚さ７ｍｍ、幅１４ｍｍの試験片を作製した。硬化条件は１６５℃、２時間とした。この試験片に予めクラックを入れ、シャルピー耐衝撃性試験ＪＩＳ Ｋ ７１１１を行い、次の基準により評価した。
○：１０ｋＪ／ｍ2以上
△：５ｋＪ／ｍ2以上１０ｋＪ／ｍ2未満
×：５ｋＪ／ｍ2未満
【００７２】
[反応性]
半導体封止用液状樹脂組成物をセラミック基板に塗布し、塗布面に２ｍｍ角のシリコンチップ（ポリイミド膜コート）を設置し、半導体封止用液状樹脂組成物を硬化させて基板にシリコンチップを接着し、その密着強度を測定した。
【００７３】
硬化条件は１６５℃、２時間とし、得られた密着強度の値を、１６５℃、５時間の硬化（フルキュア）時の値で割った数値の百分率を反応性の指標として次の基準により評価した。
○：９０％以上
△：９０％未満
【００７４】
[耐吸湿性]
半導体封止用液状樹脂組成物をセラミック基板に塗布し、１６５℃、２時間の硬化条件にて硬化させた。得られた硬化物にＰＣＴ処理（１２１℃、２ａｔｍ、４８時間）を施し、処理前後における重量増加率を測定して次の基準により評価した。
○：１．０％未満
△：１．０％以上２％未満
×：２．０％以上
【００７５】
[反り]
５０×５０ｍｍ×０．３ｍｍｔのＦＲ４基板上に、４８×４８ｍｍ×０．７ｍｍｔになるように半導体封止用液状樹脂組成物を印刷塗布し、１６５℃２ｈの硬化条件にて硬化させた。得られた基板における２組の対角の反り量を測定し、その平均値を反り量とした。反り量に基づいて次の基準により評価した。
○：２．０ｍｍ未満
×:２．０ｍｍ以上
【００７６】
評価結果を表１および表２に示す。
【００７７】
【表１】
2013107993.tif 000005
【００７８】
【表２】
2013107993.tif 000006
【００７９】
表１および表２より、実施例１〜５では、主剤として常温で液状のエポキシ樹脂およびエピスルフィド樹脂、硬化剤として上記式（I）で表されるジアミン硬化剤およびフェノール硬化剤、および無機充填剤を含有する半導体封止用液状樹脂組成物を用いた。これらの実施例１〜５の半導体封止用液状樹脂組成物は、硬化物の靭性、硬化時の反応性、硬化物の耐吸湿性に優れ、かつ常温時の反りも抑制できることができた。
【００８０】
一方、比較例１〜５は、フェノール硬化剤を配合しなかったため常温での大きな反りが発生した。
【００８１】
なお、比較例１と比較例２の対比より、耐吸湿性はエピスルフィド樹脂の配合（比較例２）により改善する傾向が分かる。
【００８２】
比較例１と比較例３の対比より、常温で液状のエポキシ樹脂としてＮ，Ｎ−ビス（２，３−エポキシプロピル）−４−（２，３−エポキシプロポキシ）アニリンを配合することで反応性が向上する傾向が分かる。
【００８３】
比較例４より、式（I）で表わされるジアミン硬化剤を配合しないと硬化物の靭性が大きく低下し、比較例４と比較例５の対比より、式（I）で表わされるジアミン硬化剤の配合（比較例５）により靭性が向上する傾向が分かる。